(57)【要約】【課題】  本発明は、高圧下や界面活性剤を含む環境下においても優れた止水性を有するシール材を提供する。【解決手段】  本発明のシール材は、  本発明のシール材は、ゴム系樹脂を含み、被シール部材との密着率が５５％以上であるゴム系樹脂独立気泡発泡シートを備えていることを特徴とし、好ましくは、ゴム系樹脂がニトリル−ブタジエンゴムを３０重量％以上含有しているので、高圧下や界面活性剤を含む環境下においても優れた止水性を有する。【選択図】  なし【特許請求の範囲】
【請求項１】
ゴム系樹脂を含み、被シール部材との密着率が５５％以上であるゴム系樹脂独立気泡発泡シートを備えていることを特徴とするシール材。
【請求項２】
ゴム系樹脂がニトリル−ブタジエンゴムを３０重量％以上含有していることを特徴とする請求項１に記載のシール材。
【発明の詳細な説明】
【技術分野】
【０００１】
本発明は、優れた止水性を維持するシール材に関する。
【背景技術】
【０００２】
現在、建築、土木、電気、エレクトロニクス、車輌等の各種分野におけるシール材として、発泡体が広く使用されている。このようなシール材に供される発泡体としては、例えば、ポリエチレン系樹脂、ポリプロピレン系樹脂等からなる熱可塑性樹脂発泡体や、合成ゴム又は天然ゴムからなるゴム発泡体等が挙げられる。
【０００３】
最近では、高水圧下での水に対するシール性や、洗剤などの界面活性剤に対するシール性などの高性能なものが求められるようになってきている。又、組みつけの簡易性よりも反発力が小さいものが要求され、材料の柔軟性が要求され、或いは、使用時の圧縮率が低いシール材が望まれている。
【０００４】
シール材を圧縮率が小さい状態で用いるためには、シール材の厚み精度が求められる。このような場合には、ポリウレタン発泡体や、合成ゴム又は天然ゴムからなるゴム系発泡体などが用いられることが多い。
【０００５】
そして、特許文献１には、独立気泡と連続気泡との両気泡を有する発泡構造体で気泡皮膜を吸水膨潤性とし、しかも長さ１ｃｍ当たりの気泡数を８個以上としたことを特徴とする定型シ−ル材が提案されている。
【０００６】
しかしながら、高性能なシール性を求められる領域には連続気泡発泡体を用いることはできず、ゴム系発泡体であっても、表面にスキン層がなく気泡が露出した状態の発泡体も界面活性剤が浸入し易く用いることができない。
【０００７】
【特許文献１】特開平０９−１１１８９９号公報
【発明の開示】
【発明が解決しようとする課題】
【０００８】
本発明は、高圧下や界面活性剤を含む環境下においても優れた止水性を有するシール材を提供する。
【課題を解決するための手段】
【０００９】
本発明のシール材は、ゴム系樹脂を含み、被シール部材との密着率が５５％以上であるゴム系樹脂独立気泡発泡シートを備えていることを特徴とする。
【００１０】
上記ゴム系樹脂としては、室温でゴム弾性（rubber elasticity）を有するものであれば、特に限定されず、例えば、クロロプレンゴム（ＣＲ）、イソプレンゴム（ＩＲ）、ブチルゴム（ＩＩＲ）、ニトリルゴム（ニトリル−ブタジエンゴム）（ＮＢＲ）、天然ゴム、スチレン−ブタジエン共重合ゴム（ＳＢＲ）、ブタジエンゴム（ＢＲ）、ウレタンゴム、フッ素ゴム、アクリルゴム、エチレン−プロピレン共重合体ゴム、エチレン−プロピレン−ジエン共重合体ゴム、ウレタンゴム、シリコーンゴムなどが挙げられ、ゴム系樹脂独立気泡発泡シートのクッション性や耐久性に優れていることから、ニトリル−ブタジエンゴム（ＮＢＲ）、スチレン−ブタジエン共重合ゴム（ＳＢＲ）、ブチルゴム（ＩＩＲ）、クロロプレンゴム（ＣＲ）が好ましく、ニトリル−ブタジエンゴム（ＮＢＲ）がより好ましい。なお、ニトリル−ブタジエンゴム（ＮＢＲ）は、ニトリルゴムとも、アクリロニトリル−ブタジエン共重合体ゴムともいい、又、スチレン−ブタジエン共重合ゴム（ＳＢＲ）は、スチロールゴムともいい、ブタジエンとスチレンの共重合ゴムである。
【００１１】
ゴム系樹脂中におけるニトリル−ブタジエンゴムの含有量は、少ないと、アクリル板や鋼板などへの密着性が低下して、シール材の止水性が低下することがあるので、３０重量％以上が好ましく、５５〜１００重量％がより好ましい。
【００１２】
そして、ゴム系樹脂独立気泡発泡シートにおける被シール部材との密着率は、低いと、シール材のシール性が低下するので、５５％以上に限定され、６０〜８０％が好ましい。
【００１３】
ゴム系樹脂独立気泡発泡シートにおける被シール部材との密着率は下記の要領で測定されたものをいう。先ず、シール材の一面に両面粘着テープを貼付した後、シール材から直径が４０ｍｍの平面円形状の試験片を切り出す。この試験片を２枚の互いに平行なアクリル樹脂板間に挟み、試験片の圧縮率が２５％になるように、即ち、試験片の圧縮後の厚みが圧縮前の厚みの２０％となるように、試験片をその厚み方向に２枚のアクリル樹脂板で圧縮する。
【００１４】
次に、試験片における両面粘着テープが貼着していない面をアクリル樹脂板を透してレーザー顕微鏡により撮影する。なお、試験片の中心を中心とした半径が１５ｍｍの仮想円上にて９０°の位相差毎の四点と、試験片の中心との合計五ヶ所において、縦２．８２ｍｍ×横２．１４ｍｍの長方形状の範囲を撮影する。なお、長方形状の撮影範囲の対角線の交点と、上記仮想円上の四点及び上記試験片の中心とが合致するようにする。
【００１５】
得られた顕微鏡写真毎にアクリル樹脂板に密着している部分の全面積を算出し、撮影面積に対する上記全面積の百分率（密着割合）を算出する。そして、顕微鏡写真毎に算出された密着割合の相加平均値を密着率とする。
【００１６】
本発明のシール材は、ゴム系樹脂を含有するゴム系樹脂独立気泡発泡シートを備えているので、圧縮時の反発力に優れており、優れたシール性を発揮する。ゴム系樹脂独立気泡発泡シートの独立気泡率は、小さいと、シール材の止水性が低下することがあるので、８０〜１００％が好ましく、８５〜１００％がより好ましい。
【００１７】
ここで、ゴム系樹脂独立気泡発泡シートの独立気泡率は、下記の要領で測定されたものをいう。先ず、ゴム系樹脂独立気泡発泡シートから一辺が５ｃｍの平面正方形状で且つ一定厚みの試験片を切り出す。そして、試験片の厚みを測定して試験片の見掛け体積Ｖ1を算出すると共に、試験片の重量Ｗ1を測定する。
【００１８】
次に、気泡の占める見掛け体積Ｖ2を下記式に基づいて算出する。なお、試験片を構成している樹脂の密度は１ｇ／ｃｍ3とする。
気泡の占める見掛け体積Ｖ2＝Ｖ1−Ｗ1
【００１９】
続いて、試験片を２３℃の蒸留水中に水面から１００ｍｍの深さに沈めて、試験片に１５ｋＰａの圧力を３分間に亘って加える。しかる後、試験片を水中から取り出して試験片の表面に付着した水分を除去して試験片の重量Ｗ2を測定し、下記式に基づいて連続気泡率Ｆ1及び独立気泡率Ｆ2を算出する。
連続気泡率Ｆ1（％）＝１００×（Ｗ2−Ｗ1）／Ｖ2
独立気泡率Ｆ2（％）＝１００−Ｆ1
【００２０】
そして、ゴム系樹脂独立気泡発泡シートのＪＩＳ  Ｋ７２２２に準拠した見掛け密度は、小さいと、ゴム系樹脂独立気泡発泡シートが脆くなって強度が保てなくなり、長期間に亘って止水性を維持することができない一方、大きいと、ゴム系樹脂独立気泡発泡シートが硬くなって圧縮柔軟性が低下し或いは圧縮時の反発力が大きくなり、被シール部材が変形し、被シール部材の変形により被シール部分の隙間が拡大してシール性が低下するので、２０〜１００ｋｇ／ｍ3が好ましい。
【００２１】
そして、ゴム系樹脂独立気泡発泡シートを備えたシール材のＪＩＳ  Ｚ０２３７に準拠した１８０°引き剥がし粘着力は、小さいと、高圧下における止水性が低下するので、０．２５Ｎ／２５ｍｍ以上が好ましく、０．４〜１０Ｎ／２５ｍｍがより好ましい。
【００２２】
なお、ゴム系樹脂独立気泡発泡シートを備えたシール材のＪＩＳ  Ｚ０２３７に準拠した１８０°引き剥がし粘着力は下記の要領で測定される。先ず、シール材をアクリル板に対して２３℃にて１時間に亘って押圧する。なお、押圧時のシール材の厚みは、押圧前の厚みの７０％となるように調整する。しかる後、ＪＩＳ  Ｚ０２３７に準拠して１８０°引き剥がし粘着力を測定する。
【００２３】
又、シール材におけるＪＩＳ  Ｋ６７６７に準拠して測定された５０％圧縮強度は、高いと、被シール材が変形してしまうことがあるので、８０ｋＰａ以下が好ましく、１０〜７０ｋＰａがより好ましい。
【００２４】
次に、シール材の製造要領について説明する。ゴム系樹脂独立気泡発泡シートの製造方法としては、公知の方法を採用することができ、例えば、ゴム系樹脂、架橋剤及び熱分解型発泡剤に、必要に応じて充填剤等が添加されてなる発泡性原料組成物を必要に応じてバンバリーミキサーや加圧ニーダなどの混練り機で混練した後、カレンダー、押出機、コンベアベルトキャスティングなどにより連続的に混練して発泡性シートを製造し、この未架橋の発泡性シートを加熱して架橋しつつ或いは架橋後に発泡させてゴム系樹脂独立気泡発泡シートを製造する方法、ゴム系樹脂及び熱分解型発泡剤に、必要に応じて充填剤等が添加されてなる発泡性原料組成物を必要に応じてバンバリーミキサーや加圧ニーダなどの混練り機で混練した後、カレンダー、押出機、コンベアベルトキャスティングなどにより連続的に混練して発泡性シートを製造し、この発泡性シートに電離性放射線を照射して発泡性シートを架橋した後、発泡性シートを加熱して発泡させてゴム系樹脂独立気泡発泡シートを製造する方法などが挙げられる。
【００２５】
上記架橋剤としては、例えば、有機過酸化物、硫黄、硫黄化合物等が挙げられ、有機過酸化物が好ましい。電離性放射線としては、例えば、光、γ線、電子線などが挙げられる。上記有機過酸化物としては、例えば、ジイソプロピルベンゼンヒドロパーオキサイド、２,４−ジクロロベンゾイルパーオキサイド、ベンゾイルパーオキサイド、ｔ−ブチルパーベンゾエート、クミルハイドロパーオキサイド、ｔ−ブチルハイドロパーオキサイド、１,１−ジ（ｔ−ブチルパーオキシ）−３,３,５−トリメチルヘキサン、ｎ−ブチル−４,４−ジ（ｔ−ブチルパーオキシ）バレレート、α,α'−ビス（ｔ−ブチルパーオキシイソプロピル）ベンゼン、２,５−ジメチル−２,５−ジ（ｔ−ブチルパーオキシ）ヘキシン−３、ｔ−ブチルパーオキシクメンなどが挙げられ、上記硫黄化合物としては、例えば、テトラメチルチウラムジスルフィド、テトラメチルチウラムモノスルフィド、ジメチルジチオカルバミン酸亜鉛、２−メルカプトベンゾチアゾール、ジベンゾチアジルジスルフィド、Ｎ−シクロヘキシル−２−ベンゾチアゾールスルフェンアミド、Ｎ−ｔ−ブチル−２−ベンゾチアゾールスルフェンアミド、一塩化硫黄、二塩化硫黄などが挙げられる。
【００２６】
又、発泡性原料組成物中における架橋剤の含有量は、少ないと、発泡性原料組成物のゲル分率（架橋度）が発泡に適したものとならずに破泡してしまい、ゴム系樹脂発泡シートを得ることできないことがある一方、多いと、発泡性原料組成物のゲル分率（架橋度）が上がりすぎて、発泡性原料組成物が発泡しないことがあるので、ゴム系樹脂１００重量部に対して０．０５〜１０重量部が好ましく、０．１〜７重量部がより好ましい。
【００２７】
上記熱分解型発泡剤とは加熱により分解して発泡ガスを発生させるものをいい、このような熱分解型発泡剤としては、特に限定されず、例えば、アゾジカルボンアミド、ベンゼンスルホニルヒドラジド、ジニトロソペンタメチレンテトラミン、トルエンスルホニルヒドラジド、４,４−オキシビス（ベンゼンスルホニルヒドラジド）等が挙げられる。これらの熱分解型発泡剤は単独で用いられてもよく２種以上が併用されてもよい。上記発泡性原料組成物中における熱分解型発泡剤の配合量は、ゴム系樹脂１００重量部に対して１〜３０重量部が好ましい。
【００２８】
発泡性原料組成物中における熱分解型発泡剤の含有量は、少ないと、ゴム系樹脂発泡シートの発泡倍率が上がらずに見掛け密度が高くなってしまい、ゴム系樹脂発泡シートの反発力が高くなることがある一方、多いと、ゴム系樹脂発泡シートの見掛け密度が低くなり、圧縮永久歪みが大きくなり、ゴム系樹脂独立気泡発泡シートの形状回復性が低下して、長期間に亘って止水性を維持することができないことがあるので、ゴム系樹脂１００重量部に対して３〜２０重量部が好ましく、５〜１５重量部がより好ましい。
【００２９】
又、電離性放射線の照射量としては、ゴム系樹脂の特性によって適宜、調整すればよく、０．５〜１０Ｍｒａｄが好ましく、０．７〜５．０Ｍｒａｄがより好ましい。
【発明の効果】
【００３０】
本発明のシール材は、ゴム系樹脂を含み、被シール部材との密着率が５５％以上であるゴム系樹脂独立気泡発泡シートを備えていることを特徴とするので、高圧下や界面活性剤を含む環境下においても優れた止水性を有する。
【発明を実施するための最良の形態】
【００３１】
（実施例１）
アクリロニトリル−ブタジエンゴム（ＮＢＲ、密度：９６０ｋｇ／ｍ3）１００重量部、アゾジカルボンアミド（大塚化学社製  商品名「ＳＯ−Ｌ」）１５重量部及びフェノール系酸化防止剤０．２重量部を押出機に供給して溶融混練して押出機から押出して厚みが１ｍｍの発泡性ゴム系樹脂シートを得た。
【００３２】
得られた発泡性ゴム系樹脂シートに加速電圧５００ｋｅＶにて電子線を１．２Ｍｒａｄ照射することによって発泡性ゴム系樹脂シートを架橋した。しかる後、発泡性ゴム系樹脂シートを発泡炉内に供給し２４０℃に加熱して発泡性ゴム系樹脂シートを発泡させてゴム系樹脂独立気泡発泡シートからなるシール材を得た。なお、ゴム系樹脂独立気泡発泡シートは、その密着率が６０％、独立気泡率が９８％、見掛け密度が６７ｋｇ／ｍ3であった。
【００３３】
（比較例１）
ポリエチレン（密度：９２０ｋｇ／ｍ3）１００重量部、アゾジカルボンアミド（大塚化学社製  商品名「ＳＯ−Ｌ」）２０重量部及びフェノール系酸化防止剤０．２重量部を押出機に供給して溶融混練して押出機から押出して厚みが１ｍｍの発泡性樹脂シートを得た。
【００３４】
得られた発泡性樹脂シートに加速電圧５００ｋｅＶにて電子線を２Ｍｒａｄ照射することによって発泡性ゴム系樹脂シートを架橋した。しかる後、発泡性ゴム系樹脂シートを発泡炉内に供給し２４０℃に加熱して発泡性ゴム系樹脂シートを発泡させてポリエチレン独立気泡発泡シートからなるシール材を得た。なお、ポリエチレン独立気泡発泡シートは、その密着率が１５％、独立気泡率が９７％、見掛け密度が６７ｋｇ／ｍ3であった。
【００３５】
得られたシール材の止水性を測定した。
【００３６】
（止水性）
シール材の一面に両面粘着テープを貼付した後、シール材から外径が６０ｍｍで且つ内径が４０ｍｍのリング状にシール材の全厚みに亘って打ち抜いて試験片を得た。
【００３７】
上記試験片を２枚の互いに平行なアクリル樹脂板間に挟み、試験片の圧縮率が２０％になるように、即ち、試験片の圧縮後の厚みが圧縮前の厚みの２０％となるように、試験片をその厚み方向に２枚のアクリル樹脂板で圧縮した。
【００３８】
２枚のアクリル樹脂板のうちの一方のアクリル樹脂板には、試験片の中心部に対応する部分に、水封入用、兼、圧力印加用の貫通孔があいており、この貫通孔より、２枚のアクリル樹脂板の対向面と試験片とで囲まれた空間内に水道水を満たし、更に、１ｋＰａの圧力を２３℃にて５分間に亘って印加して漏水試験を行って漏水の有無を目視観察した。
【００３９】
漏水がなかった場合には、圧力を２ｋＰａとした以外は上述と同様の要領で漏水の有無を目視観察した。更に、漏水がなかった場合には、圧力を順次、３ｋＰａ、５ｋＰａ、７．５ｋＰａ、１０ｋＰａ、１５ｋＰａとして漏水の有無を目視観察した。そして、漏水が生じた時点での圧力を止水性とした。実施例１は１５ｋＰａでも漏水しなかった。比較例１は１ｋＰａにて漏水が生じた。